(57)【要約】【課題】不純物の含有量が十分に少ない原料を製造するのに有用な原料蒸留用器具を提供すること。また、この原料蒸留用器具による蒸留処理を経た原料からシンチレータ用結晶を製造する方法を提供すること。【解決手段】本発明に係る原料蒸留用器具１０は、シンチレータ用結晶の製造に使用する原料を蒸留するためのものであって、被処理原料を収容する原料収容部１２と、この原料収容部１２の加熱により気化した原料が固体の状態で付着する内壁面１４ａを有する原料固化部１４と、原料収容部１２と原料固化部１４とを連通する屈曲した流路１６ａを有する屈曲部１６とを備える。【選択図】図１
2009256119.tif 000002
【特許請求の範囲】
【請求項１】
シンチレータ用結晶の製造に使用する原料を蒸留するための原料蒸留用器具であって、
被処理原料を収容する原料収容部と、前記原料収容部の加熱により気化した原料が固体の状態で付着する内壁面を有する原料固化部と、前記原料収容部と前記原料固化部とを連通する屈曲した流路を有する屈曲部と、を備える原料蒸留用器具。
【請求項２】
前記屈曲部の流路は、当該原料蒸留用器具の長手方向の中心線に対して斜め方向に直線的に延び、その後所定の角度で折れ曲り再度直線的に延びる部分を２箇所以上有する、請求項１に記載の原料蒸留用器具。
【請求項３】
前記所定の角度は６０〜１００°である、請求項２に記載の原料蒸留用器具。
【請求項４】
下記式（１）で表されるシンチレータ用結晶の製造方法であって、
請求項１〜３のいずれか一項に記載の原料蒸留用器具の原料収容部に収容された被処理原料を加熱して気化させ、気化した原料を前記原料固化部の内壁面に固体の状態で付着させる蒸留工程と、
前記原料固化部から回収した原料から前記シンチレータ用結晶を製造する結晶製造工程と、
を備える、シンチレータ用結晶の製造方法。
Ｌｎ（１−ｙ）ＣｅｙＸ３  …（１）
（式中、Ｌｎは希土類元素からなる群より選択される１種以上の元素を示し、Ｘはハロゲン元素からなる群より選択される１種以上の元素を示し、ｙは下記式（Ａ）：
０．０００１≦ｙ≦１  …（Ａ）
で表される条件を満足する数値を示す。）
【請求項５】
上記式（１）においてＬｎで示される希土類元素がＬａである、請求項４に記載のシンチレータ用結晶の製造方法。
【請求項６】
上記式（１）においてＸで示されるハロゲン元素がＢｒである、請求項４又は５に記載のシンチレータ用結晶の製造方法。
【発明の詳細な説明】
【技術分野】
【０００１】
本発明は、原料蒸留用器具に関し、特に、シンチレータ用結晶の原料に含まれる不純物を低減するのに使用される原料蒸留用器具に関する。また、この原料蒸留用器具による蒸留処理を経た原料を用いたシンチレータ用結晶の製造方法に関する。
【背景技術】
【０００２】
従来、シンチレータを備えた、いわゆるシンチレータ型放射線検出器が知られている。この放射線検出器では、まずシンチレータにγ線等の放射線が入射して蛍光が発生する。次いで、発生した蛍光を光電子増倍管などの光検出器で検出して電気信号に変換する。次に、種々の電子回路でその電気信号を処理して、計数率、蛍光量、時間情報などの各種情報を得る。そして、その各種情報から、入射した放射線の強度、エネルギー、発生位置・方向などの情報を入手する。このシンチレータ型放射線検出器は、主に核医学、高エネルギー物理、放射線管理、地下検層などの分野で幅広く利用されている。
【０００３】
シンチレータは、その材料の観点から有機シンチレータと無機シンチレータとに大別される。このうち、無機シンチレータとしては、その材料にＮａＩ：Ｔｌ、ＣｓＩ：Ｔｌ、Ｂｉ４Ｇｅ３Ｏ１２（ＢＧＯ）、Ｇｄ２ＳｉＯ５：Ｃｅ（ＧＳＯ）、Ｌｕ２ＳｉＯ５：Ｃｅ（ＬＳＯ）などを用いたものが挙げられる。これらの中でも、無機シンチレータとして最もよく知られているのは、材料にＮａＩ：Ｔｌを用いたものである。この無機シンチレータは、１９４８年にＲ．Ｈｏｆｓｔａｄｔｅｒによって発見されて以来、現在に至るまでほとんどのγ線検出器分野で最も使用されているシンチレータである。
【０００４】
近年、新しいシンチレータ材料として、Ｃｅを賦活材とした希土類ハライド単結晶が注目されている。この希土類ハライド単結晶を用いたシンチレータは、蛍光量が大きく、エネルギー分解能に優れ、しかも蛍光減衰時間も短いという利点を有する。シンチレータに用いられる希土類ハライドとしては、ＬａＣｌ３（例えば、特許文献１参照）、ＬａＢｒ３（例えば、特許文献２及び非特許文献１参照）、ＣｅＢｒ３（例えば、非特許文献２参照）、及びＬｕＩ３：Ｃｅ（例えば、非特許文献３参照）などが開示されている。
【０００５】
これらのなかでも、ＬａＢｒ３：Ｃｅ及びＣｅＢｒ３は、蛍光量（蛍光出力）、蛍光減衰時間、エネルギー分解能などの基本的な特性がＮａｌ：Ｔｌよりも優れている。そのため、これらの材料は、あらゆるシンチレータ型放射線検出器の応用分野で期待されており、特に、そのエネルギー分解能の高さ、並びにそのシンチレータを組み込んだ放射線検出器の時間分解能の高さが注目されている。
【０００６】
以上説明した、従来の材料を用いた主な無機シンチレータの特性を表１に示す。
【表１】
2009256119.tif 000003
【特許文献１】特表２００４−５００４６２号公報
【特許文献２】特表２００３−５２３４４６号公報
【非特許文献１】Ｎｕｃｌｅａｒ  Ｉｎｓｔｒｕｍｅｎｔ  Ａｎｄ  Ｍｅｔｈｏｄｓ  Ｉｎ  Ｐｈｙｓｉｃｓ  Ｒｅｓｅａｒｃｈ  Ａ４８６（２００２）ｐ．２５４
【非特許文献２】ＩＥＥＥ  Ｔｒａｎｓａｃｔｉｏｎｓ  Ｎｕｃｌｅａｒ  Ｓｃｉｅｎｃｅ，  Ｖｏｌ．５２（２００５）ｐ．３１５７
【非特許文献３】Ｎｕｃｌｅａｒ  Ｉｎｓｔｒｕｍｅｎｔ  Ａｎｄ  Ｍｅｔｈｏｄｓ  Ｉｎ  Ｐｈｙｓｉｃｓ  Ｒｅｓｅａｒｃｈ  Ａ５３７（２００５）ｐ．２７９
【発明の開示】
【発明が解決しようとする課題】
【０００７】
ところで、希土類塩化物、希土類臭化物及び希土類ヨウ化物などの希土類ハライド系材料は非常に強い吸湿潮解性を持つことが知られている。一般的に原料に含まれる不純物は単結晶の育成を妨げ、また特性に影響を与える。したがって、基本的にはこれを可能な限り除去することが望まれる。最近では純度の高い希土類ハライド系原料が市販されているが、必ずしも結晶育成効率やシンチレータ特性に十分とは限らない。特に強い吸湿潮解性は、大気中の水分（Ｈ２Ｏ）を容易に取り込み、加水分解によって希土類オキシハライドを生じてしまう。
【０００８】
例えば、下記反応式（ｉ）に示すように、加水分解によってＣｅＢｒ３からＣｅＢｒＯが生じ、原料中に含まれるＣｅＢｒＯの量が多くなると、ＣｅＢｒＯは結晶育成を妨げる働きをする。このため、原料中のオキシハライドは希土類ハライド系単結晶の製造を困難にする主因と考えられる。
ＣｅＢｒ３＋Ｈ２Ｏ→ＣｅＢｒＯ＋２ＨＢｒ  …（ｉ）
【０００９】
希土類ハライドからオキシハライドが生成するのを抑制する方法としては、ハロゲン化アンモニウムを用いた酸素スカベンジング法が知られている（例えば、特表２００６−５０８２２７号公報を参照）。この方法によれば、使用する原料からの効率的な水分や酸素の除去が期待できる。しかし、例えば、下記反応式（ｉｉ）で示されるように、反応の過程で生じた水分（Ｈ２Ｏ）が再度、原料に付着することを十分に抑制することはできないといった問題点がある。
ＬａＢｒＯ＋２ＮＨ４Ｂｒ→ＬａＢｒ３＋Ｈ２Ｏ＋２ＮＨ３  …（ｉｉ）
【００１０】
本発明は、このような実情に鑑みてなされたものであり、不純物の含有量が十分に少ない原料を製造するのに有用な原料蒸留用器具を提供することを目的とする。また、この原料蒸留用器具による蒸留処理を経た原料からシンチレータ用結晶を製造する方法を提供することを目的とする。
【課題を解決するための手段】
【００１１】
本発明者らは、原料に含まれる不純物を低減させるべく、希土類ハライドと希土類オキシハライドとを完全に分離することが可能な真空蒸留法に着目した。真空蒸留法によれば、原料を所定の温度に加熱することにより融点の低い希土類ハライドが気化し、融点の高い希土類オキシハライドは気化せずに残存するため、両者を分離することができる。
【００１２】
他方、原料中にはカーボン系の不純物が存在することがあり、このような不純物も優れた特性の結晶の製造を困難にさせる原因の一つと考えられる。カーボン系不純物の具体例としては、例えば、脂肪族炭化水素などが挙げられる。カーボン系不純物は原料を溶融させると集積し合い、目視でも確認できる黒色の異物として表れることがある。このため結晶の透明性を悪くする原因にもなる。
【００１３】
本発明者らは、シンチレータ用結晶の原料を真空蒸留法によって製造するに際し、希土類オキシハライドのみならず、カーボン系不純物の含有量をも十分に低減できる原料蒸留用器具の構造について鋭意検討を重ねた。その結果、カーボン系不純物などを十分に低減するには、気化した原料を屈曲した流路を通過させることが有効であることを見出し、以下の本発明を完成させた。
【００１４】
すなわち、本発明に係る原料蒸留用器具は、シンチレータ用結晶の製造に使用する原料を蒸留するためのものであって、被処理原料を収容する原料収容部と、この原料収容部の加熱により気化した原料が固体の状態で付着する内壁面を有する原料固化部と、上記原料収容部と上記原料固化部とを連通する屈曲した流路を有する屈曲部とを備える。
【００１５】
本発明に係る原料蒸留用器具を用いて被処理原料を蒸留処理することで、不純物の含有量が十分に少ない原料を得ることができる。例えば、希土類ハライド原料（被処理原料）が希土類オキシハライド及びカーボン系不純物を含有する場合、本発明に係る原料蒸留用器具内に被処理原料を投入し、真空引きしながら、被処理原料を溶融、蒸発させ、蒸発した原料を固化させることにより高純度の希土類ハライド原料を得ることができる。一般的に低い融点を有するハライドとそれに比べ高い融点を有するオキシハライドとを分離する場合、特に、上記のような真空蒸留法が適すると考えられる。
【００１６】
一方、カーボン系不純物は、上述の通り、原料の溶融過程において集積する傾向があり、集積した不純物は器具内を浮遊するような挙動を示す。このことから、本発明に係る原料蒸留用器具においては、内部に屈曲した流路を設けたことで、当該流路でカーボン系不純物を効率的に捕獲することができる。
【００１７】
本発明に係る原料蒸留用器具においては、屈曲部の流路は、当該原料蒸留用器具の長手方向の中心線に対して斜め方向に直線的に延び、その後所定の角度αで折れ曲り再度直線的に延びる部分を２箇所以上有することが好ましい。かかる構成を採用することにより、屈曲部の流路でカーボン系不純物をより確実に捕獲することできる。上記所定の角度α、すなわち、屈曲部の折れ曲った部分を形成する流路のなす角度は６０〜１００°であることが好ましい。
【００１８】
本発明に係るシンチレータ用結晶の製造方法は、下記式（１）で表されるシンチレータ用結晶を製造するためのものであって、本発明に係る上記原料蒸留用器具の原料収容部に収容された被処理原料を加熱して気化させ、気化した原料を原料固化部の内壁面に固体の状態で付着させる蒸留工程と、原料固化部から回収した原料からシンチレータ用結晶を製造する結晶製造工程とを備える。
Ｌｎ（１−ｙ）ＣｅｙＸ３  …（１）
式中、Ｌｎは希土類元素からなる群より選択される１種以上の元素を示し、Ｘはハロゲン元素からなる群より選択される１種以上の元素を示し、ｙは下記式（Ａ）：
０．０００１≦ｙ≦１    （Ａ）
で表される条件を満足する数値を示す。
【００１９】
本発明に係るシンチレータ用結晶の製造方法によれば、上記原料蒸留用器具を用いた蒸留工程を経た原料を使用するため、結晶製造工程において、不純物によってシンチレータ用結晶の製造が阻害されるといった問題を十分に回避することができる。このことにより、不純物の含有量が少なく優れた特性を有するシンチレータ用結晶を効率的に製造することができる。
【００２０】
本発明に係るシンチレータ用結晶の製造方法によって製造するシンチレータ用結晶のＬｎ（希土類元素）はＬａであることが好ましい。希土類元素としてＬａを用いることによって、より透明度の高い結晶が得られ且つ含有される蛍光賦活材（Ｃｅ）が更に効率よく蛍光するシンチレータを得ることができる。
【００２１】
本発明に係るシンチレータ用結晶の製造方法によって製造するシンチレータ用結晶のＸ（ハロゲン元素）はＢｒであることが好ましい。ハロゲン元素としてＢｒを用いることによって、より効率よく蛍光するシンチレータを得ることができる。
【発明の効果】
【００２２】
本発明に係る原料蒸留用器具によれば、不純物の含有量が十分に少ない原料を得ることができる。また、本発明に係るシンチレータ用結晶の製造方法によれば、優れた特性を有するシンチレータ用結晶を効率的に製造することができる。
【発明を実施するための最良の形態】
【００２３】
以下、必要に応じて図面を参照しつつ、本発明の好適な実施形態について詳細に説明する。なお、上下左右等の位置関係は、特に断らない限り、図面に示す位置関係に基づくものとする。また、図面の寸法比率は図示の比率に限られるものではない。
【００２４】
＜原料蒸留用器具＞
図１は、本実施形態に係る原料蒸留用器具を示す側面図である。同図に示す原料蒸留用器具１０は、石英ガラス製の管状部材の一端が閉鎖されてなる容器である。原料蒸留用器具１０は、被処理原料を収容する原料収容部１２と、原料収容部１２の加熱により気化した原料が固体の状態で付着する内壁面１４ａを有する原料固化部１４と、原料収容部１２と原料固化部１４とを連通する屈曲した流路１６ａを有する屈曲部１６とを備える。
【００２５】
原料収容部１２は、図１の矢印Ａで示された部分であり、希土類オキシハライドやカーボン系不純物を含有する希土類ハライド原料（被処理原料）を収容する部分である。原料収容部１２をヒータなどで加熱することにより、内部の被処理原料が溶融し、さらに温度を上げると気化する。
【００２６】
原料固化部１４は、図１の矢印Ｃで示された部分であり、原料収容部１２で気化した希土類ハライドを固化させて収集する部分である。原料固化部１４は内壁面１４ａを有しており、この面に希土類ハライドが固体の状態で徐々に付着する。
【００２７】
図１に示すように、原料固化部１４の上方には、直管部１８が設けられている。直管部１８は、図１の矢印Ｄで示された部分であり、原料蒸留用器具１０内を減圧するための排気用開口１８ａに連通する流路１８ｂを有する。直管部１８の排気用開口１８ａに真空ポンプなどを接続することで、原料蒸留用器具１０内を減圧できるようになっている。
【００２８】
屈曲部１６は、図１の矢印Ｂで示された部分であり、上記の原料収容部１２と原料固化部１４との間に設けられた部分である。屈曲部１６は、原料収容部１２内で気化した原料が通過する流路１６ａを有する。この流路１６ａは、図１に示すように、３箇所の折れ曲り部分１６ｂを有しており、いわゆるクランク状に形成されている。屈曲した流路１６ａを気化した原料を通過させることで、流路１６ａ内で原料に含まれるカーボン系不純物をひっかけるようにして捕獲することができる。なお、流路１６ａの折れ曲り部分１６ｂの数は、３箇所に限定されるものではない。ただし、折れ曲り部分が１箇所の場合、２箇所以上の場合と比較し、カーボン系不純物を捕獲が不十分となりやすい。
【００２９】
図２は、原料蒸留用器具１０の屈曲部１６を拡大して示す断面図である。同図に示すように、流路１６ａの折れ曲がり部分１６ｂは、原料蒸留用器具１０の長手方向の中心線に対して斜め方向に直線的に延び、その後所定の角度αで折れ曲り再度直線的に延びている。この角度αは６０〜１００°の範囲であることが好ましい。角度αが１００°を超えると、屈曲部１６におけるカーボン系不純物の捕獲が不十分となる傾向がある。他方、角度αが６０°未満となるように折れ曲り部分１６ｂを形成することは６０°以上に形成する場合と比較し、ガラス加工の点で難しい傾向にある。
【００３０】
原料蒸留用器具１０の各部分のサイズは、被処理原料の処理量、処理条件（温度・圧力）などに応じて適宜設定すればよい。例えば、２５ｇ程度のＣｅＢｒ３を真空蒸留する場合には、原料蒸留用器具１０の各部分のサイズは以下のようにすればよい。
【００３１】
すなわち、原料収容部１２は、内径３５ｍｍ程度、図１の矢印Ａで示す長さを７０ｍｍ程度とすればよい。屈曲部１６は、流路１６ａの内径８ｍｍ程度、外径１０ｍｍ程度とすればよい。原料固化部１４は、気体状の原料が固化するのに十分な内径及び長さを有していることが好ましく、原料収容部１２よりも十分に長いことが好ましい。原料固化部１４は、内径３５ｍｍ程度、図１の矢印Ｃで示す長さを２５０ｍｍ程度とすればよい。直管部１８の長さ及び形状は、排気用開口１８ａに接続する真空排気系の構造に応じて適宜設定することができ、外径１０ｍｍ程度、内径８ｍｍ程度とすればよい。
【００３２】
＜シンチレータ用結晶の製造方法＞
本実施形態に係るシンチレータ用結晶の製造方法は、下記式（１）で表されるシンチレータ用結晶を製造するためのものである。
Ｌｎ（１−ｙ）ＣｅｙＸ３  …（１）
ここで、上記式中、Ｌｎは希土類元素からなる群より選択される１種以上の元素を示し、Ｘはハロゲン元素からなる群より選択される１種以上の元素を示し、ｙは下記式（Ａ）：
０．０００１≦ｙ≦１  …（Ａ）
で表される条件を満足する数値を示す。
【００３３】
シンチレータ用結晶としては、透明性が高く、比較的単結晶育成が容易であることと、蛍光賦活材が効率よく蛍光することが望まれることから、希土類元素Ｌｎのうち、Ｌａを最も好適に使用することができる。
【００３４】
蛍光賦活材であるＣｅは、広い濃度範囲でシンチレータ用結晶に含有させることができ
る。例えば、式（Ａ）のｙが１の場合、一般式ＣｅＸ３で示される希土類ハライドシンチレータ用結晶となる。この場合、シンチレータ用結晶に他の蛍光賦活材を含有させる必要はない。
【００３５】
シンチレータ用結晶中のＣｅの濃度は、一般式（１）のｙの値で０．０００１未満である場合、蛍光量が減少してしまう傾向がある。Ｃｅの濃度は、一般式（１）のｙの値で０．００１〜０．１が好ましく、０．００５〜０．５がより好ましい。
【００３６】
一般式（１）のＸはハロゲン元素からなる群より選択される１種以上の元素であり、具体的にはＦ、Ｃｌ、Ｂｒ、Ｉ等を単独で又は２種以上を組み合わせて用いることができる。このうち、シンチレータ用結晶としては、透明性が高く、比較的単結晶育成が容易であることと、蛍光賦活材が更に効率よく蛍光することが望まれることから、Ｂｒ元素が最も好適に使用できる。
【００３７】
本実施形態に係るシンチレータ用結晶は、高い透明度のシンチレータを得る観点から、単結晶であることが好ましい。
【００３８】
シンチレータ用単結晶の製造方法は、ハロゲン化物と蛍光賦活材との混合原料を加熱して熔融させたのち、冷却して結晶化するような、例えばブリッジマン法やチョクラルスキー法を用いることができる。以下、ブリッジマン法によって、シンチレータ用単結晶を製造する方法の一例を説明する。
【００３９】
まず、シンチレータ用単結晶を製造するに先立ち、上述の原料蒸留用器具１０を用いて所望の組成の被処理原料の蒸留処理を行う（蒸留工程）。この蒸留工程では原料蒸留用器具１０の原料収容部１２に収容された被処理原料を加熱して気化させ、気化した原料を原料固化部１４の内壁面１４ａに蒸着させる。
【００４０】
原料収容部１２内の被処理原料を溶融するため、原料収容部１２及び屈曲部１６を管状炉内に入れて加熱することが好ましい。管状炉の温度は、シンチレータ用結晶の製造に使用する原料の沸点よりも高く、除去すべき不純物の沸点よりも低い温度に調整することが好ましい。例えば、シンチレータ用結晶の原料として使用するＣｅＢｒ３（融点７３３℃）を得る場合、管状炉の温度は１０００℃程度とすればよい。管状炉内の温度が低すぎると、蒸留処理に長い時間を要する傾向があり、他方、管状炉内の温度が高すぎると、原料収容部１２や屈曲部１６の内部で対流が起こり分離された不純物（ＣｅＯＢｒ）が原料固化部１４に混入しやすくなる。
【００４１】
蒸留工程を経ることにより、原料固化部１４から回収した原料の含有量を十分に少なくすることができる。具体的には、原料の不純物含有量は、０．１質量％以下であることが好ましく、０．０１質量％以下であることがより好ましい。また、加水分解の進行を十分に抑制する観点から、回収した原料は乾燥状態を維持することが好ましい。
【００４２】
次に、原料固化部１４から回収した原料を使用し、ブリッジマン法によってシンチレータ用の単結晶を育成する（結晶製造工程）。図３は、ブリッジマン法に用いられる炉（ＶＢ炉）の構造を示す模式断面図である。
【００４３】
図３に示すＶＢ炉１００は、原料２を収納し昇降方向に可動するるつぼ１と、るつぼ１の降下方向（図中矢印）に沿って温度勾配を形成するためのヒーター４と、るつぼ１を昇降方向に可動するためのシャフト６と、これらを取り囲む断熱部材５と、これら全てを外包する気密化可能な容器３とを備える。なお、容器３の側面には排気口３Ａが設けられている。
【００４４】
るつぼ１としては、１０００℃程度の高温においても熔融しない、例えば石英ガラス、カーボン、白金等の材質のるつぼを用いることができる。このるつぼに、上記の蒸留工程を経て得た原料を投入することができる。
【００４５】
るつぼ１として、例えば石英ガラス製の管を用いる場合、原料２が収容された管は１Ｐａ以下の減圧状態にて封管し、アンプルとすることが好ましい。このようなアンプルは、原料蒸留用器具１０の原料固化部１４から回収した原料を収容する石英ガラス製の管を減圧下で封管することによって作製できる。あるいは、原料蒸留用器具１０で原料の真空蒸留を行った後、不純物を含む原料が収容された原料収容部１２を原料蒸留用器具１０から切断し、不純物が低減された原料を収容する原料固化部１４を含む部分を減圧下で封管することによってアンプルを作製してもよい。
【００４６】
一方、カーボン製や白金製のるつぼを用いる場合は、使用するＶＢ炉１００を１０−２Ｐａ以下の減圧状態とするか、窒素などの不活性ガスで満たすことが好ましい。なお、ＶＢ炉１００は、排気口３Ａから排気して減圧状態で気密することができるような構造とすることができる。
【００４７】
シンチレータ用単結晶の育成は、原料２を投入したるつぼ１をＶＢ炉１００内に設置し、原料２を８００℃程度に加熱して熔融した後、るつぼ１を３℃／ｃｍ〜１０℃／ｃｍの温度勾配を有するＶＢ炉内で徐々に降下（図３の矢印方向）させて冷却することによって行う。
【００４８】
るつぼ１の降下速度は、クラックがなく、透明度の高い結晶を得易くする観点から、３ｍｍ／ｈ以下が好ましく、１ｍｍ／ｈ以下がより好ましく、０．５ｍｍ／ｈ以下が更に好ましい。
【００４９】
このようにして得られたシンチレータ用結晶は、光電子増倍管の光電面の外側に設けられてシンチレータとして機能する。放射線検出器は、これらシンチレータ及び光電子増倍管を備えるものである。このような放射線検出器は、公知の放射線検出器と同様に陽電子放出型断層撮像装置に組み込んで使用することができる。なお、光電子増倍管は公知のものであってもよく、放射線検出器及び陽電子放出型断層撮像装置におけるシンチレータ以外の部材は公知のものであってもよい。
【００５０】
以上、本発明の好適な実施形態について説明したが、本発明は上記実施形態に何ら限定されるものではない。例えば、上記実施形態においては、特に好ましいとして、原料蒸留用器具１０を形成する材質として石英ガラスを例示したが、耐熱性を有するものであれば、セラミックスや金属などを採用してもよい。
【００５１】
また、上記実施形態においては、図１に示す形状の原料蒸留用器具１０を例示したが、蒸留処理の条件に応じて、適宜変更が可能である。例えば、屈曲部１６の流路１６ａは、図２に示すようなクランク状に限らず、曲線状に湾曲したものであってもよい。
【００５２】
更に、上記実施形態においては、被処理原料の蒸留法として減圧下にて行う真空蒸留法を例示したが、沸点が比較的低い原料の処理を行う場合などにあっては、大気圧下で原料蒸留用器具１０による蒸留処理を行ってもよい。
【実施例】
【００５３】
以下、実施例及び比較例に基づき本発明を更に具体的に説明するが、本発明は以下の実施例に限定されるものではない。
【００５４】
（実施例１）
図１と同様の形状の石英ガラス製の原料蒸留用器具を準備した。この原料蒸留用器具のサイズは表２に示す通りである。なお、表２における各部分の長さは、当該原料蒸留用器具の長手方向の長さを意味する。
【表２】
2009256119.tif 000004
【００５５】
被処理原料として、市販のＬａＢｒ３（SIGMA  ALDRICH社製、純度９９．９９％）２５ｇを準備した。これを蒸留用器具の原料収容部に投入した後、１０００℃で溶融しながら真空蒸留を行った。蒸留処理を施した後のＬａＢｒ３原料を石英アンプル（内径１０ｍｍ）に投入し、石英アンプル内を１Ｐａに減圧して、その状態で密閉した。
【００５６】
続いて、次の通りブリッジマン法による単結晶育成を行った。まず、ヒーターを８００℃に加熱し、その加熱状態で石英アンプルを２４時間保持することによって混合原料を溶融した。その後、石英アンプルを０．５ｍｍ／時間の速度で２００時間下降させた。下降終了後、ヒーターの電源を切って、その位置、すなわち２００時間かけて下降させた位置に石英アンプルを保持して室温まで徐冷し、単結晶を得た。
【００５７】
次に、得られたシンチレータ用単結晶を目視に観察し、クラックの発生箇所の数及びカーボン系不純物が凝集して生じる黒色の異物の存否を確認した。目視による観察の結果、育成した結晶にクラックはなく、また、黒色の異物も存在しなかった。
【００５８】
また、カーボン系不純物については、その含有量の分析を次のようにして行った。まず、単結晶に含まれるカーボン系不純物を低極性溶媒（塩化メチレン）で抽出した後、顕微ＦＴＩＲを用いて脂肪族炭化水素の含有量を測定することにより、カーボン系不純物を部分的に定量化した。顕微ＦＴＩＲ測定の結果、脂肪族炭化水素の検出量は０．００１質量％以下であった。
【００５９】
（実施例２）
被処理原料として、ＬａＢｒ３の代わりに、市販のＣｅＢｒ３（SIGMA  ALDRICH社製、純度９９．９９％）２５ｇを真空蒸留処理し、この原料が減圧下（１Ｐａ）にて収容された石英アンプル（内径１０ｍｍ）を使用したことの他は、実施例１と同様にして単結晶の製造及びその評価を行った。目視による観察の結果、育成した結晶にクラックはなく、また、黒色の異物も存在しなかった。顕微ＦＴＩＲ測定の結果、脂肪族炭化水素の検出量は０．００１質量％以下であった。
【００６０】
（実施例３）
被処理原料として、市販のＣｅＢｒ３（SIGMA  ALDRICH社製社製、純度９９．９９％）２５ｇを準備した。これを蒸留用器具の原料収容部に投入した後、１０００℃で溶融しながら真空蒸留を行った。この工程を計４回行うことによって、計１００ｇの被処理原料の真空蒸留処理を行った。この原料が減圧下（１Ｐａ）にて収容された石英アンプル（内径２５ｍｍ）を使用したことの他は、実施例２と同様にして単結晶の製造及びその評価を行った。目視による観察の結果、育成した結晶にはクラックの発生箇所が２箇所認められたが、黒色の異物は存在しなかった。顕微ＦＴＩＲ測定の結果、脂肪族炭化水素の検出量は０．００１質量％以下であった。
【００６１】
（比較例１）
真空蒸留処理を行うことなく、市販のＬａＢｒ３（SIGMA  ALDRICH社製、純度９９．９９％）２５ｇが減圧下（１Ｐａ）にて収容された石英アンプル（内径１０ｍｍ）を使用したことの他は、実施例１と同様にして単結晶の製造及びその評価を行った。目視による観察の結果、育成した結晶にはクラックの発生箇所が５箇所以上認められ、また、黒色の異物も目視で確認された。顕微ＦＴＩＲ測定の結果、脂肪族炭化水素の検出量は０．００４質量%であった。
【００６２】
（比較例２）
真空蒸留処理を行うことなく、市販のＣｅＢｒ３（SIGMA  ALDRICH社製、純度９９．９９％）２５ｇが減圧下（１Ｐａ）にて収容された石英アンプル（内径１０ｍｍ）を使用したことの他は、実施例２と同様にして単結晶の製造及びその評価を行った。目視による観察の結果、育成した結晶にはクラックの発生箇所が５箇所以上認められ、また、黒色の異物も目視で確認された。顕微ＦＴＩＲ測定の結果、脂肪族炭化水素の検出量は０．００５質量%であった。
【００６３】
（比較例３）
真空蒸留処理を行うことなく、市販のＣｅＢｒ３（SIGMA  ALDRICH社製、純度９９．９９％）１００ｇが減圧下（１Ｐａ）にて収容された石英アンプル（内径２５ｍｍ）を使用したことの他は、実施例３と同様にして単結晶の製造及びその評価を行った。目視による観察の結果、育成した結晶にはクラックの発生箇所が１０箇所以上認められ、また、黒色の異物も目視で確認された。顕微ＦＴＩＲ測定の結果、脂肪族炭化水素の検出量は０．００４０質量%であった。
【図面の簡単な説明】
【００６４】
【図１】本発明に係る原料蒸留用器具の好適な実施形態を示す側面図である。
【図２】図１に図示した原料蒸留用器具の屈曲部を拡大して示す断面図である。
【図３】ブリッジマン法に用いられる炉（ＶＢ炉）の構造を示す模式断面図である。
【符号の説明】
【００６５】
１…るつぼ、２…原料、３…容器、３Ａ…排気口、４…ヒーター、５…断熱部材、６…シャフト、１０…原料蒸留用器具、１２…原料収容部、１４…原料固化部、１４ａ…内壁面、１６…屈曲部、１６ａ…流路、１８…直管部、１００…ＶＢ炉。
【図１】
2009256119.tif 000005
【図２】
2009256119.tif 000006
【図３】
2009256119.tif 000007